СПОСОБ ПРИГОТОВЛЕНИЯ КАТАЛИЗАТОРОВ ДЛЯ ГЛУБОКОЙ ГИДРООЧИСТКИ НЕФТЯНЫХ ФРАКЦИЙ

+
1. Способ приготовления катализатора для глубокой гидроочистки нефтяных фракций, включающий пропитку оксидноалюминиевого носителя раствором соединений металлов VIII и VI групп при pH пропиточного раствора 1,5-5,0, вакуумирование носителя перед контактом его с пропиточным раствором, использование пропитки при повышенных температурах, отличающийся тем, что в качестве исходных соединений для приготовления пропиточного раствора используются натриевые соли Mo и одного из модификаторов X из группы (B, P, Si, V, Zn, Ge, Sn), растворяемые в воде в мольном соотношении Mo/X=12/1, после чего раствор пропускается через колонну с катионитом в H-форме и в него добавляется ацетат Co или Ni.
2. Способ по п.1, отличающийся тем, что завершающая термическая обработка (сушка) катализатора проводится при температурах не выше 120°C.